(57)【特許請求の範囲】
【請求項１】
（ｉ）４，４’−ジフェニルメタンジイソシアネート及び下記式（１−１）で表される化合物、及び／又は、（ii）トリレンジイソシアネート及び下記式（２−１）で表される化合物と、ポリチオール化合物とを含むモノマー組成物を重合するウレタン系光学部材の製造方法であって、下記式（１−１）で表される化合物及び／又は下記式（２−１）で表される化合物とポリチオール化合物とを反応させることを特徴とし、さらに、前記反応前に、他のポリイソシアネート化合物と混合、撹拌しながら加熱して行われる前記式（１−１）で表される化合物及び／又は前記式（２−１）で表される化合物を溶解させる工程を有する、ウレタン系光学部材の製造方法。
【化１】
0005747001.tif 000008
【請求項２】
前記（ｉ）における前記式（１−１）で表される化合物の含有量が０．００１質量％以上、及び／又は、前記（ii）における前記式（２−１）で表される化合物の含有量が０．００１質量％以上である、請求項１に記載のウレタン系光学部材の製造方法。
【請求項３】
加熱温度が５０〜１２０℃である請求項１又は２に記載のウレタン系光学部材の製造方法。
【発明の詳細な説明】
【技術分野】
【０００１】
本発明は、ウレタン系光学部材及びその製造方法に関する。詳しくは、濁りやクモリがなく透明性に優れ、かつ高屈折率を有するウレタン系光学部材及びその製造方法に関する。
【背景技術】
【０００２】
ウレタン系光学部材の原料として、ポリチオール化合物やポリイソシアネート化合物が汎用されているが、ポリイソシアネート化合物のなかでも芳香族ポリイソシアネート化合物は、安価かつ大量に製造されており、また屈折率の向上に寄与することができるため、特に高屈折率が要求されるウレタン系光学部材の原料として好ましい。とりわけ、４，４’−ジフェニルメタンジイソシアネート（ＭＤＩと略す）及び２，４−トリレンジイソシアネート、２，６−トリレンジイソシアネート（ＴＤＩと略す）は、工業的にも入手しやくまた屈折率向上が容易であるとの観点から、高屈折率を有する光学部材の原料モノマーとして有用である。
例えば、特許文献１では、高屈折率を付与することができる光学用樹脂に用いる重合性組成物として、特定構造を有するチオール化合物と共に芳香族ポリイソシアネート化合物を原料とする開示がされており、実施例及び比較例において２，４−トリレンジイソシアネート及び４，４’−ジフェニルメタンジイソシアネートが用いられている。
【先行技術文献】
【特許文献】
【０００３】
【特許文献１】特開２０１０−８３７７３号公報
【発明の概要】
【発明が解決しようとする課題】
【０００４】
しかしながら、ＭＤＩ、ＴＤＩは反応性に富む化合物であり、例えばイソシアネート基の一部が大気中の水分と反応してアミンを生成し、該アミンと他分子のイソシアネート基が反応して尿素結合を生じることにより、分子同士が尿素結合で結合した化合物が形成される。そのため、光学部材の所望する屈折率が、１．６５程度を超えるような高屈折率になるに従ってＭＤＩ、ＴＤＩの使用量を増やす場合、得られた光学部材に、上記尿素結合で結合した化合物が析出したと考えられる濁りやクモリが発現しやすくなり、透明性に劣るといった問題が生じていた。
上記のとおりＭＤＩ、ＴＤＩは分子同士が尿素結合で結合した化合物を形成することが考えられるため、得られる光学部材の透明性の観点からは、ＴＤＩ、ＭＤＩの使用量を少なくすることが好ましいが、その反面、高屈折率の観点からは、特定量以上のＭＤＩ、ＴＤＩを使用することが必要であり、ＭＤＩ、ＴＤＩを使用することにより高屈折率と透明性との両立を図ることは困難であった。特に、高いレベルの透明性が要求されるプラスチックレンズでは、高屈折率、かつ優れた透明性を有するものが望まれており、上記問題からＭＤＩ、ＴＤＩの使用に制限があった。
【０００５】
本発明は、上述の問題に鑑み、尿素結合を介し分子間で結合した化合物が混在するＭＤＩ又はＴＤＩを原料として用いても、濁りやクモリがなく透明性に優れ、かつ高屈折率を有するウレタン系光学部材及びその製造方法を提供することを目的とするものである。
【課題を解決するための手段】
【０００６】
本発明者らは、鋭意検討を進めた結果、ＭＤＩ又はＴＤＩと混在する尿素結合を介し分子間で結合した化合物を、原料のポリイソシアネート化合物中で溶解状態とした上でポリチオール化合物と反応させ、光学部材を形成する構造中に取り込むことにより、上記目的が達成されることを見出し、本発明を完成した。
すなわち、本発明は、下記のウレタン系光学部材及びその製造方法を提供する。
【０００７】
１．  光学部材を形成する構造中に、下記の式（１）又は（２）で表される構造を少なくとも１種有することを特徴とするウレタン系光学部材。
【０００８】
【化１】
0005747001.tif 000002
【０００９】
２．  （ｉ）４，４’−ジフェニルメタンジイソシアネート及び下記式（１−１）で表される化合物、及び／又は、（ii）トリレジンイソシアネート及び下記式（２−１）で表される化合物と、ポリチオール化合物とを含むモノマー組成物を重合して得られるウレタン系光学部材であって、下記式（１−１）で表される化合物及び／又は下記式（２−１）で表される化合物の含有量が、前記モノマー組成物中０．０００５質量％以上であることを特徴とする、前記１に記載のウレタン系光学部材。
【００１０】
【化２】
0005747001.tif 000003
【００１１】
３．  （ｉ）４，４’−ジフェニルメタンジイソシアネート及び下記式（１−１）で表される化合物、及び／又は、（ii）トリレジンイソシアネート及び下記式（２−１）で表される化合物と、ポリチオール化合物とを含むモノマー組成物を重合するウレタン系光学部材の製造方法であって、下記式（１−１）で表される化合物及び／又は下記式（２−１）で表される化合物とポリチオール化合物とを反応させる工程を有することを特徴とする、ウレタン系光学部材の製造方法。
【００１２】
【化３】
0005747001.tif 000004
【００１３】
４．  前記（ｉ）における前記式（１−１）で表される化合物の含有量が０．００１質量％以上、及び／又は、前記（ii）における前記式（２−１）で表される化合物の含有量が０．００１質量％以上である、前記３に記載のウレタン系光学部材の製造方法。
５．  さらに、前記式（１−１）で表される化合物及び／又は前記式（２−１）で表される化合物を溶解させる工程を有する、前記３又は４に記載のウレタン系光学部材の製造方法。
【発明の効果】
【００１４】
本発明のウレタン系光学部材は、ＭＤＩ又はＴＤＩそれぞれにおいて分子同士が尿素結合で結合した化合物を、光学部材を形成する構造中に共有結合を介して含むため、濁りやクモリがなく透明性に優れ、かつ高屈折率を有するウレタン系光学部材を提供することができ、特に、高いレベルの透明性が要求されるプラスチックレンズであっても満足できる透明性及び高屈折率とすることができる。
また、本発明の製造方法によれば、分子同士が尿素結合で結合した上記化合物を、原料モノマーとして用いるポリチオール化合物と反応させるので、上記化合物が混在したＭＤＩ及びＴＤＩを原料モノマーとして使用しても、高屈折率及び優れた透明性を有するウレタン系光学部材を製造することができる。
【発明を実施するための形態】
【００１５】
［ウレタン系光学部材］
本発明のウレタン系光学部材は、光学部材を形成する構造中に、下記の式（１）又は（２）で表される構造を少なくとも１種有することを特徴とする。
【００１６】
【化４】
0005747001.tif 000005
【００１７】
上記式（１）又は（２）で表される構造は、ＭＤＩ又はＴＤＩそれぞれの２分子が尿素結合で結合した化合物である、下記式（１−１）で表される化合物又は下記式（２−１）で表される化合物（以下、これらを２分子結合体と称すことがある）由来の構造である。上記式（１）又は（２）で表される構造は、製造方法の説明で後述するとおり、これら２分子結合体とポリチオール化合物との反応により形成される。
なお、（ｉ）４，４’−ジフェニルメタンジイソシアネート及び下記式（１−１）で表される化合物は混在しており、本明細書において上記（ｉ）の混在中における下記式（１−１）で表される化合物を、ＭＤＩ中の２分子結合体と表記することがある。同様に（ii）トリレジンイソシアネート及び下記式（２−１）で表される化合物は混在しており、本明細書において上記（ii）の混在中における下記式（２−１）で表される化合物を、ＴＤＩ中の２分子結合体と表記することがある。
また、本発明においてＴＤＩ中の下記式（２−１）で表される化合物は、ＴＤＩの２，４−体及び２，６−体から形成される６種の化合物から選ばれる少なくとも１種である。
【００１８】
【化５】
0005747001.tif 000006
【００１９】
ＴＤＩ中又はＭＤＩ中の２分子結合体が、前記式（１）又は（２）で表される構造となって光学部材を形成する構造中に含まれることにより、得られる光学部材において２分子結合体の析出を防ぎ、透明性に優れたものとすることができる。加えて、２分子結合体はそれぞれのモノマーよりも分子量が大きいことから、上記構造が光学部材中に含まれることにより、屈折率のさらなる向上も期待することができる。
【００２０】
［ウレタン系光学部材の製造方法］
前記式（１）又は（２）で表される構造が含まれる本発明のウレタン系光学部材の製造方法は、２分子結合体とポリチオール化合物とを反応させることを特徴とする。本発明の製造方法は、２分子結合体とポリチオール化合物とを反応させることにより、２分子結合体は前記構造となって光学部材に共有結合を介し含まれ、透明性を有することができる。
また２分子結合体は、単離せずにＭＤＩ中又はＴＤＩ中に混在したままの状態でポリチオール化合物と反応させることができる。
【００２１】
（ＭＤＩ中又はＴＤＩ中に含まれる２分子結合体含有量）
前述のように２分子結合体は、イソシアネート基の一部が例えば大気中の水分と反応してアミンを生成し、該アミンと他分子のイソシアネート基が反応して尿素結合を生じることにより形成されるため、ＭＤＩ及びＴＤＩを原料モノマーとして使用する場合に、その保存状態により一定量の２分子結合体が混在していることがある。しかしながら、本発明の製造方法によれば、２分子結合体が０．００１質量％以上、さらには０．００５質量％以上混在するＭＤＩ又はＴＤＩであっても原料モノマーとして使用することができる。
一方でＭＤＩ中又はＴＤＩ中に含まれる２分子結合体の含有量が多すぎる場合、ＭＤＩ及びＴＤＩ自体の劣化が激しい等の理由が考えられ、この様なＭＤＩ及びＴＤＩを原料として使用することは好ましくない。そのため、本発明において、原料モノマーとして使用するＭＤＩ中又はＴＤＩ中に含まれる２分子結合体含有量の上限値は、好ましくは０．０５質量％であり、より好ましくは０．０１質量％であり、さらに好ましくは０．００５質量％である。
【００２２】
（モノマー組成物に含まれる２分子結合体含有量）
本発明の光学部材は、原料モノマーとしてＭＤＩ又はＴＤＩとポリチオール化合物とを少なくとも用い、上記２分子結合体含有量が０．０００５質量％以上であるモノマー組成物を重合して得ることができる。たとえ組成物中の２分子結合体が０．０００５質量％以上、さらには０．００１質量％以上であっても、本発明の製造方法によれば優れた透明性を有する光学部材とすることが可能である。
なお、ＭＤＩとＴＤＩを併用した場合、上記含有量はこれら２分子結合体の合計含有量とする。
【００２３】
上記２分子結合体含有量の上限値は、モノマー組成物全量に対し、好ましくは０．０３質量％であり、より好ましくは０．０１質量％、さらに好ましくは０．００５質量％である。上限値が０．０３質量％であれば、ＭＤＩ及びＴＤＩ自体の劣化等の要因により透明性が低下するおそれがなく、高屈折率と透明性とを両立することができる。
なお、モノマー組成物全量に対する２分子結合体の割合は、使用するＭＤＩ中又はＴＤＩ中に含まれる２分子結合体量と、そのＭＤＩ又はＴＤＩの使用量によって算出した値である。また、ＭＤＩ中又はＴＤＩ中の２分子結合体含有量は、ゲル浸透クロマトグラフィーにより測定することができる。
【００２４】
（２分子結合体とポリチオール化合物との反応）
２分子結合体とポリチオール化合物との反応において、２分子結合体は固体のままではポリチオール化合物との反応性に乏しく、過酷な反応条件が必要となるため、原料のポリイソシアネート化合物中で溶解状態とした上で、ポリチオール化合物と反応させる必要がある。２分子結合体を溶解状態としてポリチオールと反応させるためには、あらかじめ２分子結合体を溶解させる工程を行うことが好ましい。
【００２５】
２分子結合体を溶解させる工程としては、２分子結合体を溶解状態とすることができればその方法には制限はないが、複雑な操作を必要としない点から、ＭＤＩ中又はＴＤＩ中の２分子結合体を他のポリイソシアネート化合物に溶解させる方法、あるいは、他のポリイソシアネート化合物と混合せずに、ＭＤＩ中又はＴＤＩ中の２分子結合体を加熱溶解させる方法が挙げられる。
【００２６】
２分子結合体を他のポリイソシアネート化合物に溶解させる方法としては、２分子結合体が混在するＭＤＩ又はＴＤＩと他のポリイソシアネート化合物とを混合、撹拌することにより、２分子結合体を溶解すればよい。
２分子結合体を溶解させる他のポリイソシアネート化合物としては、使用する原料モノマーであれば特に制限はないが、２分子結合体との相溶性が良好であるポリイソシアネート化合物であることが好ましい。
２分子結合体との相溶性が良好であるポリイソシアネート化合物としては、例えば、１，６−ヘキサメチレンジイソシアネート、ｏ−キシリレンジイソシアネート、ｍ−キシリレンジイソシアネート、α，α，α’，α’−テトラメチルキシリレンジイソシアネート、イソホロンジイソシアネート、ビス（イソシアネートメチル）シクロヘキサン、ビス(イソシアネートメチル)ジシクロへプタン等が挙げられる。これらのなかでもさらに相溶性が良好な点から、１，６−ヘキサメチレンジイソシアネート、ｏ−キシリレンジイソシアネート、ｍ−キシリレンジイソシアネートが好ましい。
【００２７】
また、より確実に２分子結合体を溶解させるために、他のポリイソシアネート化合物と混合、撹拌しながら温浴等の方法で加熱してもよい。
加熱する場合の温度は、上記混合物中の２分子結合体の含有量によって異なり一概にはいえないが、熱劣化するおそれがない点から、不活性ガス雰囲気下で、好ましくは５０〜１２０℃、より好ましくは７０〜１００℃であり、加熱時間としては、好ましくは５〜３０分、より好ましくは５〜１０分である。
【００２８】
また、他のポリイソシアネート化合物と混合せずに、ＭＤＩ中又はＴＤＩ中の２分子結合体を加熱溶解させることができる。その方法としては、２分子結合体が混在するＭＤＩ又はＴＤＩを温浴等の方法で十分に加熱すればよい。
加熱する温度は、２分子結合体の含有量によって異なり一概にはいえないが、熱劣化するおそれがない点から、不活性ガス雰囲気下で、好ましくは５０〜１２０℃、より好ましくは７０〜１００℃であり、加熱時間としては、好ましくは５〜３０分、より好ましくは５〜１０分である。
【００２９】
ＭＤＩ２分子結合体又はＴＤＩ２分子結合体とポリチオール化合物との反応は、モノマー組成物の重合工程において主に反応が進行する。
ウレタン系光学部材がプラスチックレンズである場合、注型重合法であることが好ましく、例えば、上記２分子結合体が混在するＭＤＩ又はＴＤＩ、もしくはこれら両方、及びポリチオール化合物、さらにその他の原料モノマー、並びに必要に応じ添加物を混合した混合物を、ガラス又は金属製のモールドと樹脂製のガスケットとを組み合わせたモールド型に注入して重合を行う。その際の重合温度及び重合時間は使用する原料の種類にもよるが、４０〜９０℃で重合を開始し、その後、５〜１０時間かけて１１０〜１３０℃まで昇温し、１０〜３０時間加熱して硬化成形する。
【００３０】
（原料モノマー）
本発明のウレタン系光学部材の製造方法に使用する原料としては、ＭＤＩ及びＴＤＩを含むポリイソシアネート化合物並びにポリチオール化合物の他に、一般的に光学部材の原料モノマーとして使用される重合性モノマーを使用してもよい。
【００３１】
ポリイソシアネート化合物としては、芳香環を含むポリイソシアネート化合物、脂肪族ポリイソシアネート化合物及び脂環式ポリイソシアネート化合物等が挙げられる。
ＭＤＩ及びＴＤＩ以外の芳香環を含むポリイソシアネート化合物としては、例えば、１，３−フェニレンジイソシアネート、１，４−フェニレンジイソシアネート、ｏ−キシリレンジイソシアネート、ｍ−キシリレンジイソシアネート、ｐ−キシリレンジイソシアネート、エチルフェニレンジイソシアネート、イソプロピルフェニレンジイソシアネート、ジエチルフェニレンジイソシアネート、ジイソプロピルフェニレンジイソシアネート、トリメチルベンゼントリイソシアネート、ベンゼントリイソシアネート、メチシレントリイソシアネート等を用いることができる。これらの芳香環を含むポリイソシアネート化合物は、単独で用いてもよく、２種以上を用いてもよい。
【００３２】
脂肪族ポリイソシアネート化合物としては、例えば、１，６−ヘキサメチレンジイソシアネート、リジンエステルトリイソシアネート、１，３，６−ヘキサメチレントリイソシアネート等を用いることができ、脂環式ポリイソシアネート化合物としては、例えば、イソホロンジイソシアネート、ビス（イソシアナトメチル）シクロヘキサン、ジシクロヘキシルメタン４，４’−ジイソシアネート、１，３−シクロヘキサンジイソシアネート、１，４−シクロヘキサンジイソシアネート、１，２−ビス（イソシアナトメチル）シクロヘキサン、１，３−ビス（イソシアナトメチル）シクロヘキサン、１，４−ビス（イソシアナトメチル）シクロヘキサン、１，３，５−トリス（イソシアナトメチル）シクロヘキサン、ビシクロヘプタントリイソシアネートビス(イソシアネートメチル)ジシクロへプタン等を用いることができる。これらの脂肪族及び脂環式ポリイソシアネート化合物は、単独で用いてもよく、２種以上を用いてもよい。
【００３３】
ポリチオール化合物としては、例えば、エチレングリコールビス（２−メルカプトアセテート）、ペンタエリスリトールテトラキス（２−メルカプトアセテート）、ジペンタエリスリトールヘキサキス（２−メルカプトアセテート）、ペンタエリスリトールテトラキス（３−メルカプトプロピオネート）、トリメチロールエタントリス（２−メルカプトアセテート）、トリメチロールエタントリス（３−メルカプトプロピオネート）、トリメチロールプロパントリス（２−メルカプトアセテート）、トリメチロールプロパントリス（３−メルカプトプロピオネート）、ジクロロネオペンチルグリコールビス（３−メルカプトプロピオネート）、ジブロモネオペンチルグリコールビス（３−メルカプトプロピオネート）、２，５−ビスメルカプトメチル−１，４−ジチアン、４，５−ビスメルカプトメチル−１，３−ジチアン、ビス［（２−メルカプトエチル）チオ］−３−メルカプトプロパン、ビス（メルカプトメチル）−３，６，９−トリチアウンデカン−１，１１−ジチオール、
【００３４】
１，２−ビス（メルカプトメチルチオ）ベンゼン、１，３−ビス（メルカプトメチルチオ）ベンゼン、１，４−ビス（メルカプトメチルチオ）ベンゼン、１，２−ビス（メルカプトエチルチオ）ベンゼン、１，３−ビス（メルカプトエチルチオ）ベンゼン、１，４−ビス（メルカプトエチルチオ）ベンゼン、１，２，３−トリス（メルカプトメチルチオ）ベンゼン、１，２，４−トリス（メルカプトメチルチオ）ベンゼン、１，３，５−トリス（メルカプトメチルチオ）ベンゼン、１，２，３−トリス（メルカプトエチルチオ）ベンゼン、１，２，４−トリス（メルカプトエチルチオ）ベンゼン、１，３，５−トリス（メルカプトエチルチオ）ベンゼン、１，２，３，４−テトラキス（メルカプトメチルチオ）ベンゼン、１，２，３，５−テトラキス（メルカプトメチルチオ）ベンゼン、１，２，４，５−テトラキス（メルカプトメチルチオ）ベンゼン、１，２，３，４−テトラキス（メルカプトエチルチオ）ベンゼン、１，２，３，５−テトラキス（メルカプトエチルチオ）ベンゼン、１，２，４，５−テトラキス（メルカプトエチルチオ）ベンゼン、ビス（メルカプトメチル）スルフィド、ビス（メルカプトエチル）スルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピルチオ）エタン、１，３−ビス（メルカプトメチルチオ）プロパン、１，３−ビス（２−メルカプトエチルチオ）プロパン、１，３−ビス（３−メルカプトプロピルチオ）プロパン、１，２−ビス（２−メルカプトエチルチオ）−３−メルカプトプロパン、３，４−チオフェンジチオール、テトラヒドロチオフェン−２，５−ビスメルカプトメチル、２，５−ジメルカプト−１，３，４−チアジアゾール、２，５−ジメルカプト−１，４−ジチアン等が挙げられる。これらのポリチオール化合物は、単独で用いてもよく、２種以上を用いてもよい。
【００３５】
（配合割合）
上記ＭＤＩ及びＴＤＩを含むポリイソシアネート化合物及びポリチオール化合物の配合割合は、ＮＣＯ基／ＳＨ基のモル比が通常０．５〜２．０となる割合であればよく、好ましくは０．９５〜１．０５である。ＮＣＯ基／ＳＨ基のモル比が０．９５以上であれば未反応のＮＣＯ基がほぼ残らず、１．０５以下であれば未反応のＳＨ基がほぼ残らずに反応する。この範囲であれば未反応基の少ない理想的なポリマーを得ることができる。
【００３６】
また、上記原料モノマーの他に、必要に応じて光学部材に使用される、重合触媒、離型剤、抗酸化剤、紫外線安定化剤、着色防止剤等の各種添加剤を使用してもよい。
【００３７】
上述のように製造することができる本発明のウレタン系光学部材としては、例えば、眼鏡やカメラ等のプラスチックレンズ、プリズム、光ファイバー、光ディスク及び磁気ディスク等に用いられる記録媒体用基板、ワードプロセッサー等のディスプレイに付設する光学フィルターが挙げられる。
特に好適な光学部材としては、濁りやクモリのない透明性に優れたものであることから、プラスチックレンズ、とりわけ高屈折率が要求されている眼鏡用プラスチックレンズである。
【実施例】
【００３８】
実施例により本発明を説明するが、本発明はこれら実施例に制限されるものではない。
実施例及び比較例において、下記の方法により物性評価を行った。
（１）外観
原料を混合した混合物の重合直前外観を目視により観察し、また重合後の得られたレンズを暗室内、蛍光灯下で目視により観察し、重合前外観及び重合後外観の色及び透明性を評価した。
＜評価基準＞
◎：重合直前、直後共に白濁は確認できず無色透明である
○：重合直前、直後共に白濁はほとんど確認できず略無色透明である
×：重合直前、直後共に白濁していて不透明である
（２）透過率
分光光度計「Ｕ３４１０」（日立製作所社製）を用いて、波長３８０−７８０ｎｍにおける可視光線視感透過率を測定した。なお、作製したレンズの肉厚は２．００ｍｍである。
（３）屈折率
得られたレンズの屈折率を、島津デバイス社製造製の精密屈折計（ＫＰＲ−２０００）を用いて、２５℃、e線にて測定した。
【００３９】
［実施例１］
ゲル浸透クロマトグラフィ（ＧＰＣ−１０４：昭和電工社製）にてオリゴマー成分を定量した結果、ＭＤＩの２分子結合体含有量が０．００１質量％であるＭＤＩを１００ｍｌナスフラスコに１３．４７ｇ投入し、５０℃窒素パージ下で５分攪拌して、これらを完全に溶解した。
次に、離型剤としてブトキシエチルアシッドフォスフェート０．０１５ｇ、重合触媒としてジメチル錫ジクロライド０．０１２ｇを添加し、２，５−ビスメルカプトメチル−１，４−ジチアン〔ＤＭＭＤ〕７．４４ｇ、ペンタエリスリトールテトラキス（２−メルカプトアセテート）〔ＰＥＴＭＡ〕４．０７ｇを配合し、０．１３ｋＰａ（１．０ｔｏｒｒ）で２分減圧攪拌を行い混合物とした。これを２４時間かけて初期温度５０℃から最終温度１２０℃の温度プログラムにて重合しレンズを得た。本実施例における上記物性評価の結果を表１に示す。
【００４０】
［実施例２］
ゲル浸透クロマトグラフィ（ＧＰＣ−１０４：昭和電工社製）にてオリゴマー成分を定量した結果、ＭＤＩの２分子結合体含有量が０．００５質量％であるＭＤＩを１００ｍｌナスフラスコに１３．４８ｇ投入し、７０℃窒素パージ下で５分攪拌して、これらを完全に溶解した。
次に、離型剤としてブトキシエチルアシッドフォスフェート０．０１５ｇ、重合触媒としてジメチル錫ジクロライド０．０１２ｇを添加し、２，５−ビスメルカプトメチル−１，４−ジチアン〔ＤＭＭＤ〕７．４４ｇ、ペンタエリスリトールテトラキス（２−メルカプトアセテート）〔ＰＥＴＭＡ〕４．０７ｇを配合し、０．１３ｋＰａ（１．０ｔｏｒｒ）で２分減圧攪拌を行い混合物とした。これを２４時間かけて初期温度７０℃から最終温度１２０℃の温度プログラムにて重合しレンズを得た。本実施例における上記物性評価の結果を表１に示す。
【００４１】
［実施例３］
ゲル浸透クロマトグラフィ（ＧＰＣ−１０４：昭和電工社製）にてオリゴマー成分を定量した結果、ＭＤＩの２分子結合体含有量が０．０１質量％であるＭＤＩを１００ｍｌナスフラスコに１３．４８ｇ投入し、８０℃窒素パージ下で５分攪拌して、これらを完全に溶解した。
次に、離型剤としてブトキシエチルアシッドフォスフェート０．０１５ｇ、重合触媒としてジメチル錫ジクロライド０．０１２ｇを添加し、２，５−ビスメルカプトメチル−１，４−ジチアン〔ＤＭＭＤ〕７．４４ｇ、ペンタエリスリトールテトラキス（２−メルカプトアセテート）〔ＰＥＴＭＡ〕４．０７ｇを配合し、０．１３ｋＰａ（１．０ｔｏｒｒ）で２分減圧攪拌を行い混合物とした。これを２４時間かけて初期温度８０℃から最終温度１２０℃の温度プログラムにて重合しレンズを得た。本実施例における上記物性評価の結果を表１に示す。
【００４２】
［実施例４］
ゲル浸透クロマトグラフィ（ＧＰＣ−１０４：昭和電工社製）にてオリゴマー成分を定量した結果、ＭＤＩの２分子結合体含有量が０．０３質量％であるＭＤＩを１００ｍｌナスフラスコに１３．４８ｇ投入し、８０℃窒素パージ下で５分攪拌して、これらを完全に溶解した。
次に、離型剤としてブトキシエチルアシッドフォスフェート０．０１５ｇ、重合触媒としてジメチル錫ジクロライド０．０１２ｇを添加し、２，５−ビスメルカプトメチル−１，４−ジチアン〔ＤＭＭＤ〕７．４４ｇ、ペンタエリスリトールテトラキス（２−メルカプトアセテート）〔ＰＥＴＭＡ〕４．０７ｇを配合し、０．１３ｋＰａ（１．０ｔｏｒｒ）で２分減圧攪拌を行い混合物とした。これを２４時間かけて初期温度８０℃から最終温度１２０℃の温度プログラムにて重合しレンズを得た。本実施例における上記物性評価の結果を表１に示す。
【００４３】
［比較例１］
ゲル浸透クロマトグラフィ（ＧＰＣ−１０４：昭和電工社製）にてオリゴマー成分を定量した結果、ＭＤＩの２分子結合体含有量が０．２質量％であるＭＤＩを１００ｍｌナスフラスコに１３．５０ｇ投入した。
上記ＭＤＩについて２分子結合体を溶解させる工程を行わず、ＭＤＩは粉体のままの状態で、離型剤としてブトキシエチルアシッドフォスフェート０．０１５ｇ、重合触媒としてジメチル錫ジクロライド０．０１２ｇを添加し、８０℃窒素パージ下５分攪拌して、２，５−ビスメルカプトメチル−１，４−ジチアン〔ＤＭＭＤ〕７．４４ｇ、ペンタエリスリトールテトラキス（２−メルカプトアセテート）〔ＰＥＴＭＡ〕４．０７を配合し、０．１３ｋＰａ（１．０ｔｏｒｒ）で２分減圧攪拌を行い混合物とした。
この混合物は白濁しており、２４時間かけて初期温度８０℃から最終温度１２０℃の温度プログラムにて重合しレンズを得た。本比較例における上記物性評価の結果を表１に示す。なお、白濁のため、透過率の測定はせず、また屈折率は測定不能であった。
【００４４】
［実施例５］
ゲル浸透クロマトグラフィ（ＧＰＣ−１０４：昭和電工社製）にてオリゴマー成分を定量した結果、ＭＤＩの２分子結合体含有量が０．０５質量％であるＭＤＩを１００ｍｌナスフラスコに１３．４８ｇ投入し、８０℃窒素パージ下で５分攪拌して、これらを完全に溶解した。
次に、離型剤としてブトキシエチルアシッドフォスフェート０．０１５ｇ、重合触媒としてジメチル錫ジクロライド０．０１２ｇを添加し、２，５−ビスメルカプトメチル−１，４−ジチアン〔ＤＭＭＤ〕７．４４ｇ、ペンタエリスリトールテトラキス（２−メルカプトアセテート）〔ＰＥＴＭＡ〕４．０７ｇを配合し、０．１３ｋＰａ（１．０ｔｏｒｒ）で２分減圧攪拌を行い混合物とした。これを２４時間かけて初期温度８０℃から最終温度１２０℃の温度プログラムにて重合しレンズを得た。本実施例における上記物性評価の結果を表１に示す。
【００４５】
［比較例２］
ゲル浸透クロマトグラフィ（ＧＰＣ−１０４：昭和電工社製）にてオリゴマー成分を定量した結果、ＭＤＩの２分子結合体含有量が０．０５質量％であるＭＤＩを１００ｍｌナスフラスコに１３．４８ｇ投入した。
上記ＭＤＩについて２分子結合体を溶解させる工程を行わず、ＭＤＩは粉体のままの状態で、離型剤としてブトキシエチルアシッドフォスフェート０．０１５ｇ、重合触媒としてジメチル錫ジクロライド０．０１２ｇを添加し、３０℃窒素パージ下５分間混合した。ついで、２，５−ビスメルカプトメチル−１，４−ジチアン〔ＤＭＭＤ〕７．４４ｇ、ペンタエリスリトールテトラキス（２−メルカプトアセテート）〔ＰＥＴＭＡ〕４．０７ｇを配合した。
この混合物はＭＤＩの紛体が溶けずに固体として存在し、液も白濁していた。これを２４時間かけて初期温度８０℃から最終温度１２０℃の温度プログラムにて重合しレンズを得た。本比較例における上記物性評価の結果を表１に示す。なお、白濁のため、透過率の測定はせず、また屈折率は測定不能であった。
【００４６】
［実施例６］
ゲル浸透クロマトグラフィ（ＧＰＣ−１０４：昭和電工社製）にてオリゴマー成分を定量した結果、ＭＤＩの２分子結合体含有量が０．０５質量％であるＭＤＩを１００ｍｌナスフラスコに６．７３ｇ投入し、次いで１，６−ヘキサメチレンジイソシアネート〔ＨＤＩ〕４．５６ｇを投入し、８０℃窒素パージ下で５分攪拌して、これらを完全に溶解した。
次に、離型剤としてブトキシエチルアシッドフォスフェート０．０１５ｇ、重合触媒としてジメチル錫ジクロライド０．０１２ｇを添加し、２，５−ビスメルカプトメチル−１，４−ジチアン〔ＤＭＭＤ〕７．４４ｇ、ペンタエリスリトールテトラキス（２−メルカプトアセテート）〔ＰＥＴＭＡ〕４．０７ｇを配合し、０．１３ｋＰａ（１．０ｔｏｒｒ）で２分減圧攪拌を行い混合物とした。これを２４時間かけて初期温度８０℃から最終温度１２０℃の温度プログラムにて重合しレンズを得た。本実施例における上記物性評価の結果を表１に示す。
【００４７】
［比較例３］
ゲル浸透クロマトグラフィ（ＧＰＣ−１０４：昭和電工社製）にてオリゴマー成分を定量した結果、ＭＤＩの２分子結合体が０．０５質量％であるＭＤＩを１００ｍｌナスフラスコに６．７３ｇ投入し、次いで１，６−ヘキサメチレンジイソシアネート〔ＨＤＩ〕４．５６ｇを投入した。この時に溶解させないまま直ちに離型剤としてブトキシエチルアシッドフォスフェート０．０１５ｇ、重合触媒としてジメチル錫ジクロライド０．０１２ｇを添加し、３０℃窒素パージ下３分攪拌して、次いで２，５−ビスメルカプトメチル−１，４−ジチアン〔ＤＭＭＤ〕７．４４ｇ、ペンタエリスリトールテトラキス（２−メルカプトアセテート）〔ＰＥＴＭＡ〕４．０７ｇを配合した。
この混合物は比較例２同様にＭＤＩが固体として存在し、液も白濁している状態であった。この混合物を２４時間かけて初期温度８０℃から最終温度１２０℃の温度プログラムにて重合し樹脂を得た。本比較例における上記物性評価の結果を表１に示す。なお、白濁のため、透過率の測定はせず、また屈折率は測定不能であった。
【００４８】
【表１】
0005747001.tif 000007
【００４９】
表１から、実施例１〜６では無色透明のレンズが得られたため、２分子結合体がポリチオール化合物と反応し、特定の構造を形成してレンズを形成する構造中に取り込まれたことがわかる。一方、比較例１〜３では、得られたレンズが不透明となったため、２分子結合体がポリチオール化合物と反応せず、不純物として析出したことがわかる。
さらに、実施例５と比較例２、また実施例６と比較例３から、２分子結合体含有量が同じであっても、２分子結合体を溶解しポリイソシアネート化合物と反応させることにより、透明性に優れかつ高屈折率を有するレンズが得られることがわかる。
【産業上の利用可能性】
【００５０】
本発明のウレタン系光学部材及びその製造方法は、濁りやクモリがなく透明性に優れ、かつ高屈折率を有しているため、プラスチックレンズの分野、特に眼鏡用プラスチックレンズに有用である。